(57)【要約】      （修正有）【課題】表面は立体パターンを呈することができ、木材の表面と類似する凹凸触感を生成する、多層複合カラー塗工印刷金属板及び家電製品の筐体、装飾材を提供する。【解決手段】金属板２を含む多層複合カラー塗工印刷金属板であり、前記金属板の正面は化学層２２を有して、前記多層複合カラー塗工印刷金属板は前記化学層の上に形成されるＵＶインク層５及び前記ＵＶインク層の上に形成される保護層６をさらに含み、前記ＵＶインク層は複数個の第１突起５０を有し、前記保護層は前記ＵＶインク層の上に均一に塗布されたことにより、前記保護層に複数個の第２突起６０が形成され、前記ＵＶインク層の前記複数個の第１突起と前記保護層の前記複数個の第２突起は互いに対応している。【選択図】図１
0003233856.tif 000002
【実用新案登録請求の範囲】
【請求項１】
金属板を含む多層複合カラー塗工印刷金属板であり、前記金属板の正面は化学層を有して、
前記多層複合カラー塗工印刷金属板は前記化学層の上に形成されるＵＶインク層及び前記ＵＶインク層の上に形成される保護層をさらに含み、
前記ＵＶインク層は複数個の第１突起を有し、
前記保護層は前記ＵＶインク層の上に均一に塗布されたことにより、前記保護層に複数個の第２突起が形成され、
前記ＵＶインク層の前記複数個の第１突起と前記保護層の前記複数個の第２突起は互いに対応していることを特徴とする多層複合カラー塗工印刷金属板。
【請求項２】
前記多層複合カラー塗工印刷金属板は防食下地及び正面塗料層をさらに含み、前記防食下地は前記化学層の上に形成され、前記正面塗料層は前記防食下地の上に形成され、前記ＵＶインク層は前記正面塗料層の上に形成されることを特徴とする請求項１に記載の多層複合カラー塗工印刷金属板。
【請求項３】
前記ＵＶインク層は前記正面塗料層の上に印刷されることを特徴とする請求項２に記載の多層複合カラー塗工印刷金属板。
【請求項４】
前記ＵＶインク層は、前記正面塗料層の上に印刷され、パターン化されたＵＶインクで形成され、複数個の突起と凹みを有することを特徴とする請求項３に記載の多層複合カラー塗工印刷金属板。
【請求項５】
前記ＵＶインクの原料は、重量部で、
変性ウレタン樹脂３５〜４５と、
ＵＶモノマー３５〜４５と、
マット化粉７〜１０と、
光開始剤５〜７と
補助剤１〜３と、を含み、
そのうち、前記ＵＶモノマーはアクリル樹脂であることを特徴とする請求項４に記載の多層複合カラー塗工印刷金属板。
【請求項６】
前記ＵＶインクの原料は重量部で抗菌剤０.３〜０.５をさらに含むことを特徴とする請求項５に記載の多層複合カラー塗工印刷金属板。
【請求項７】
前記保護層は、前記ＵＶインク層の上に塗布形成され、面密度が一致し、厚さが均一で、前記ＵＶインク層と対応する複数個の突起と凹みを有することを特徴とする請求項４に記載の多層複合カラー塗工印刷金属板。
【請求項８】
前記正面塗料層は白色ペイント層又は多色アルミニウム粉ペイント層であることを特徴とする請求項１に記載の多層複合カラー塗工印刷金属板。
【請求項９】
前記ＵＶインク層の前記複数個の第１突起は均一に分布する又はランダムな分布をすることを特徴とする請求項１又は２に記載の多層複合カラー塗工印刷金属板。
【請求項１０】
前記第１突起は筋状の突起であることを特徴とする請求項１又は２に記載の多層複合カラー塗工印刷金属板。
【請求項１１】
前記ＵＶインク層及び前記保護層は木材の表面と一致する外表面をそれぞれ有し、前記第１突起は木目と一致する形状を有することを特徴とする請求項１０に記載の多層複合カラー塗工印刷金属板。
【請求項１２】
前記第１突起はドット状の突起であることを特徴とする請求項１又は２に記載の多層複合カラー塗工印刷金属板。
【請求項１３】
前記ＵＶインク層及び前記保護層はセラミック材料の表面と一致する外表面をそれぞれ有することを特徴とする請求項１２に記載の多層複合カラー塗工印刷金属板。
【請求項１４】
前記保護層は透明な塗料層であることを特徴とする請求項１又は２に記載の多層複合カラー塗工印刷金属板。
【請求項１５】
前記金属板の背面は背面化学層を有することを特徴とする請求項１又は２に記載の多層複合カラー塗工印刷金属板。
【請求項１６】
前記多層複合カラー塗工印刷金属板は前記背面化学層に塗布形成される背面塗料層をさらに含むことを特徴とする請求項１５に記載の多層複合カラー塗工印刷金属板。
【請求項１７】
前記カラー塗工金属板は背面塗料層、背面化学層、金属板、化学層、防食下地、正面塗料層、ＵＶインク層及び保護層を順に積層して形成され、
前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍであり、
前記金属板の正面に化学層は形成され、前記金属板の背面に背面化学層は形成され、前記化学層及び前記背面化学層の厚さはそれぞれ０.０５〜１μｍであり、
前記背面塗料層は前記背面化学層の上に塗布形成され、厚さが３μｍ〜１０μｍであり、
前記防食下地は前記化学層の上に塗布形成され、厚さが３μｍ〜１０μｍであり、
前記正面塗料層は前記防食下地の上に塗布形成される白色ペイント層又は多色アルミニウム粉ペイント層であり、厚さが３μｍ〜３０μｍであり、
前記ＵＶインク層は、前記正面塗料層の上に印刷され、パターン化されたＵＶインクで形成され、複数個の突起と凹みを有し、厚さが１０μｍ〜３０μｍであり、
前記保護層は、前記ＵＶインク層の上に塗布形成され、面密度が一致し、厚さが均一で、厚さが３μｍ〜３０μｍであり、前記ＵＶインク層と対応する複数個の突起と凹みを有し、
前記ＵＶインク層及び前記保護層は木材の表面と一致する外表面をそれぞれ有し、前記第１突起及び前記第２突起はそれぞれ形状が木目と一致する筋状の突起であり、且つ複数個の前記第１突起はランダムな分布をすることを特徴とする多層複合カラー塗工印刷金属板。
【請求項１８】
前記カラー塗工金属板は背面塗料層、背面化学層、金属板、化学層、防食下地、正面塗料層、ＵＶインク層及び保護層を順に積層して形成され、
前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍであり、
前記金属板の正面に化学層は形成され、前記金属板の背面に背面化学層は形成され、前記化学層及び前記背面化学層の厚さはそれぞれ０.０５〜１μｍであり、
前記背面塗料層は前記背面化学層の上に塗布形成され、厚さが３μｍ〜１０μｍであり、
前記防食下地は前記化学層の上に塗布形成され、厚さが３μｍ〜１０μｍであり、
前記正面塗料層は前記防食下地の上に塗布形成される白色ペイント層又は多色アルミニウム粉ペイント層であり、厚さが３μｍ〜３０μｍであり、
前記ＵＶインク層は、前記正面塗料層の上に印刷され、パターン化されたＵＶインクで形成され、複数個の突起と凹みを有し、厚さが１０μｍ〜３０μｍであり、
前記保護層は、前記ＵＶインク層の上に塗布形成され、面密度が一致し、厚さが均一で、厚さが３μｍ〜３０μｍであり、前記ＵＶインク層と対応する複数個の突起と凹みを有し、
前記ＵＶインク層及び前記保護層はセラミック材料の表面と一致する外表面をそれぞれ有し、前記第１突起及び前記第２突起はそれぞれドット状の突起であり、且つ複数個の前記第１突起はランダムな分布をすることを特徴とする多層複合カラー塗工印刷金属板。
【請求項１９】
金属板を含む多層複合カラー塗工印刷金属板であって、
前記多層複合カラー塗工印刷金属板は内から外まで順に前記金属板の正面の上に積層される防食下地、正面塗料層、ＵＶインク層及び保護層をさらに含み、
前記ＵＶインク層は複数個の第１突起を有し、
前記保護層は前記ＵＶインク層に均一に塗布形成されたことにより、前記保護層に複数個の第２突起を形成しており、
前記ＵＶインク層の前記複数個の第１突起と前記保護層の前記複数個の第２突起は互いに対応していることを特徴とする多層複合カラー塗工印刷金属板。
【請求項２０】
前記ＵＶインク層の前記複数個の第１突起は均一に分布する又はランダムな分布をすることを特徴とする請求項１９に記載の多層複合カラー塗工印刷金属板。
【請求項２１】
前記第１突起は筋状の突起であることを特徴とする請求項１９に記載の多層複合カラー塗工印刷金属板。
【請求項２２】
前記ＵＶインク層及び前記保護層は木材の表面と一致する外表面をそれぞれ有し、前記第１突起は木目と一致する形状を有することを特徴とする請求項２１に記載の多層複合カラー塗工印刷金属板。
【請求項２３】
前記第１突起はドット状の突起であることを特徴とする請求項１９に記載の多層複合カラー塗工印刷金属板。
【請求項２４】
前記ＵＶインク層及び前記保護層はセラミック材料の表面と一致する外表面をそれぞれ有することを特徴とする請求項２３に記載の多層複合カラー塗工印刷金属板。
【請求項２５】
前記金属板の正面に化学層は形成され、前記防食下地は前記化学層の上に形成されることを特徴とする請求項１９に記載の多層複合カラー塗工印刷金属板。
【請求項２６】
前記ＵＶインク層は前記正面塗料層の上に印刷されることを特徴とする請求項１９に記載の多層複合カラー塗工印刷金属板。
【請求項２７】
前記ＵＶインク層は、前記正面塗料層の上に印刷され、パターン化されたＵＶインクで形成され、複数個の突起と凹みを有することを特徴とする請求項２６に記載の多層複合カラー塗工印刷金属板。
【請求項２８】
前記ＵＶインクの原料は、重量部で
変性ウレタン樹脂３５〜４５と、
ＵＶモノマー３５〜４５と、
マット化粉７〜１０と、
光開始剤５〜７と
補助剤１〜３と、を含み、
そのうち、前記ＵＶモノマーはアクリル樹脂であることを特徴とする請求項２７に記載の多層複合カラー塗工印刷金属板。
【請求項２９】
前記ＵＶインクの原料は重量部で抗菌剤０.３〜０.５をさらに含むことを特徴とする請求項２８に記載の多層複合カラー塗工印刷金属板。
【請求項３０】
前記保護層は、前記ＵＶインク層の上に塗布形成され、面密度が一致し、厚さが均一で、前記ＵＶインク層と対応する複数個の突起と凹みを有することを特徴とする請求項２９に記載の多層複合カラー塗工印刷金属板。
【請求項３１】
前記金属板の背面に背面化学層は形成されることを特徴とする請求項１９に記載の多層複合カラー塗工印刷金属板。
【請求項３２】
前記多層複合カラー塗工印刷金属板は前記背面化学層の上に塗布形成される背面塗料層をさらに含むことを特徴とする請求項３１に記載の多層複合カラー塗工印刷金属板。
【請求項３３】
前記正面塗料層は白色ペイント層又は多色アルミニウム粉ペイント層であることを特徴とする請求項１９に記載の多層複合カラー塗工印刷金属板。
【請求項３４】
前記保護層は透明な塗料層であることを特徴とする請求項１９に記載の多層複合カラー塗工印刷金属板。
【請求項３５】
家電製品の筐体であって、前記筐体は請求項１〜３４のいずれか１項に記載の多層複合カラー塗工印刷金属板を含むことを特徴とする家電製品の筐体。
【請求項３６】
基材を含む装飾材であって、前記装飾材は請求項１〜３４のいずれか１項に記載の多層複合カラー塗工印刷金属板を含み、前記多層複合カラー塗工印刷金属板は前記基材の表面の上に設けられることを特徴とする装飾材。
【考案の詳細な説明】
【技術分野】
【０００１】
本考案は、家電の分野、具体的には多層複合カラー塗工印刷金属板及び家電製品の筐体、装飾材に関する。
【背景技術】
【０００２】
現在、家電製品の美観性を高めるために、家電製品の筐体にはパターン、色彩などが通常設計されている。伝統的な方法は、筐体基材にパターン、色彩を印刷した膜を塗布することである。更に別の手法として、ロール転写技術を採用してインクを筐体基材に印刷することがある。しかしながら、従来の家電製品の筐体上のパターンはすべて平面であり、立体感を呈することができない。
【考案の概要】
【０００３】
上記従来技術における不足と問題について、本考案は多層複合カラー塗工印刷金属板及び家電製品の筐体、装飾材を提供することを目的とし、その表面は立体パターンを呈することができ、木材の表面又はセラミックの表面などと類似する凹凸触感を生成する。
【０００４】
本考案における第１の側面によれば、本考案は以下の技術案を採用する。
金属板を含む多層複合カラー塗工印刷金属板であり、前記金属板の正面は化学層を有し、前記多層複合カラー塗工印刷金属板は前記化学層の上に形成されるＵＶインク層及び前記ＵＶインク層の上に形成される保護層をさらに含み、前記ＵＶインク層は複数個の第１突起を有し、前記保護層は前記ＵＶインク層の上に均一に塗布されたことにより、前記保護層に複数個の第２突起が形成され、前記ＵＶインク層の前記複数個の第１突起と前記保護層の前記複数個の第２突起は互いに対応している。
一実施例において、前記多層複合カラー塗工印刷金属板は防食下地及び正面塗料層をさらに含み、前記防食下地は前記化学層の上に形成され、前記正面塗料層は前記防食下地の上に形成され、前記ＵＶインク層は前記正面塗料層の上に形成される。
一実施例において、前記ＵＶインク層は前記正面塗料層の上に印刷される。
好ましい一実施例において、前記ＵＶインク層は、前記正面塗料層の上に印刷され、パターン化されたＵＶインクで形成され、複数個の突起と凹みを有する。
一実施例において、前記保護層は、前記ＵＶインク層の上に塗布形成され、面密度が一致し、厚さが均一で、前記ＵＶインク層と対応する複数個の突起と凹みを有する。
一実施例において、前記正面塗料層は白色ペイント層又は多色アルミニウム粉ペイント層である。
一実施例において、前記ＵＶインク層の前記複数個の第１突起は均一に分布する又はランダムな分布をする。
一実施例において、前記第１突起は筋状の突起である。
好ましい一実施例において、前記ＵＶインク層及び前記保護層は木材の表面と一致する外表面をそれぞれ有し、前記第１突起は木目と一致する形状を有する。
一実施例において、前記第１突起はドット状の突起である。
好ましい一実施例において、前記ＵＶインク層及び前記保護層はセラミック材料の表面と一致する外表面をそれぞれ有する。
一実施例において、前記保護層は透明な塗料層である。
一実施例において、前記金属板の背面は背面化学層を有する。
一実施例において、前記多層複合カラー塗工印刷金属板は前記背面化学層に塗布形成される背面塗料層をさらに含む。
【０００５】
本考案における第２の側面によれば、本考案は以下の技術案を採用する。
多層複合カラー塗工印刷金属板であり、前記多層複合カラー塗工印刷金属板は背面塗料層、背面化学層、金属板、化学層、防食下地、正面塗料層、ＵＶインク層及び保護層を順に積層して形成される。前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍである。前記金属板の正面に化学層は形成され、前記金属板の背面に背面化学層は形成され、前記化学層及び前記背面化学層の厚さはそれぞれ０.０５〜１μｍである。前記背面塗料層は前記背面化学層の上に塗布形成され、厚さが３μｍ〜１０μｍである。前記防食下地は前記化学層の上に塗布形成され、厚さが３μｍ〜１０μｍである。前記正面塗料層は前記防食下地の上に塗布形成される白色ペイント層又は多色アルミニウム粉ペイント層であり、厚さが３μｍ〜３０μｍである。前記ＵＶインク層は、前記正面塗料層の上に印刷され、パターン化されたＵＶインクで形成され、複数個の突起と凹みを有し、厚さが１０μｍ〜３０μｍである。前記保護層は、前記ＵＶインク層の上に塗布形成され、面密度が一致し、厚さが均一で、厚さが３μｍ〜３０μｍであり、前記ＵＶインク層と対応する複数個の突起と凹みを有する。前記ＵＶインク層及び前記保護層は木材の表面と一致する外表面をそれぞれ有する。前記第１突起及び前記第２突起はそれぞれ形状が木目と一致する筋状の突起であり、且つ複数個の前記第１突起はランダムな分布をする。
【０００６】
本考案における第３の側面によれば、本考案は以下の技術案を採用する。
多層複合カラー塗工印刷金属板であり、前記多層複合カラー塗工印刷金属板は背面塗料層、背面化学層、金属板、化学層、防食下地、正面塗料層、ＵＶインク層及び保護層を順に積層して形成される。前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍである。前記金属板の正面に化学層は形成され、前記金属板の背面に背面化学層は形成され、前記化学層及び前記背面化学層の厚さはそれぞれ０.０５〜１μｍである。前記背面塗料層は前記背面化学層の上に塗布形成され、厚さが３μｍ〜１０μｍである。前記防食下地は前記化学層の上に塗布形成され、厚さが３μｍ〜１０μｍである。前記正面塗料層は前記防食下地の上に塗布形成される白色ペイント層又は多色アルミニウム粉ペイント層であり、厚さが３μｍ〜３０μｍである。前記ＵＶインク層は、前記正面塗料層の上に印刷され、パターン化されたＵＶインクで形成され、複数個の突起と凹みを有し、厚さが１０μｍ〜３０μｍである。前記保護層は、前記ＵＶインク層の上に塗布形成され、面密度が一致し、厚さが均一で、厚さが３μｍ〜３０μｍであり、前記ＵＶインク層と対応する複数個の突起と凹みを有する。前記ＵＶインク層及び前記保護層はセラミック材料の表面と一致する外表面をそれぞれ有する。前記第１突起及び前記第２突起はそれぞれドット状の突起であり、且つ複数個の前記第１突起はランダムな分布をする。
【０００７】
本考案における第４の側面によれば、本考案は以下の技術案を採用する。
金属板を含む多層複合カラー塗工印刷金属板であり、前記多層複合カラー塗工印刷金属板は内から外まで順に前記金属板の正面の上に積層される化学層、防食下地、正面塗料層、ＵＶインク層及び保護層をさらに含む。前記ＵＶインク層は複数個の第１突起を有する。前記保護層は前記ＵＶインク層の上に均一に塗布形成されたことにより、前記保護層に複数個の第２突起が形成される。前記ＵＶインク層の前記複数個の第１突起と前記保護層の前記複数個の第２突起は互いに対応している。
一実施例において、前記ＵＶインク層の前記複数個の第１突起は均一に分布する又はランダムな分布をする。
好ましい一実施例において、前記第１突起は筋状の突起である。
より好ましくは、前記ＵＶインク層及び前記保護層は木材の表面と一致する外表面をそれぞれ有し、前記第１突起は木目と一致する形状を有する。
他の好ましい一実施例において、前記第１突起はドット状の突起である。
より好ましくは、前記ＵＶインク層及び前記保護層はセラミック材料の表面と一致する外表面をそれぞれ有する。
一実施例において、前記金属板の正面に化学層は形成され、前記防食下地は前記化学層の上に形成される。
一実施例において、前記ＵＶインク層は前記正面塗料層の上に印刷される。
好ましい一実施例において、前記ＵＶインク層は、前記正面塗料層の上に印刷され、パターン化されたＵＶインクで形成され、複数個の突起と凹みを有する。
さらに好ましい一実施例において、前記保護層は、前記ＵＶインク層の上に塗布形成され、面密度が一致し、厚さが均一で、前記ＵＶインク層と対応する複数個の突起と凹みを有する。
一実施例において、前記金属板の背面に背面化学層は形成される。
好ましい一実施例において、前記多層複合カラー塗工印刷金属板は前記背面化学層の上に塗布形成される背面塗料層をさらに含む。
一実施例において、前記正面塗料層は白色ペイント層又は多色アルミニウム粉ペイント層である。
一実施例において、前記保護層は透明な塗料層である。
具体的な且つ好ましい一実施例において、前記多層複合カラー塗工印刷金属板は背面塗料層、背面化学層、金属板、化学層、防食下地、正面塗料層、ＵＶインク層及び保護層を順に積層して形成される。前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍである。前記金属板の正面に化学層は形成され、前記金属板の背面に背面化学層は形成される。前記化学層及び前記背面化学層の厚さはそれぞれ０.０５〜１μｍである。前記背面塗料層は前記背面化学層の上に塗布形成され、厚さが３μｍ〜１０μｍである。前記防食下地は前記化学層の上に塗布形成され、厚さが３μｍ〜１０μｍである。前記正面塗料層は前記防食下地の上に塗布形成される白色ペイント層又は多色アルミニウム粉ペイント層であり、厚さが３μｍ〜３０μｍである。前記ＵＶインク層は、前記正面塗料層の上に印刷され、パターン化されたＵＶインクで形成され、複数個の突起と凹みを有し、厚さが１０μｍ〜３０μｍである。前記保護層は、前記ＵＶインク層の上に塗布形成され、面密度が一致し、厚さが均一で、厚さが３μｍ〜３０μｍであり、前記ＵＶインク層と対応する複数個の突起と凹みを有する。前記ＵＶインク層及び前記保護層は木材の表面と一致する外表面をそれぞれ有する。前記第１突起及び前記第２突起はそれぞれ形状が木目と一致する筋状の突起であり、且つ複数個の前記第１突起はランダムな分布をする。
他の具体的な且つ好ましい一実施例において、前記多層複合カラー塗工印刷金属板は背面塗料層、背面化学層、金属板、化学層、防食下地、正面塗料層、ＵＶインク層及び保護層を順に積層して形成される。前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍである。前記金属板の正面に化学層は形成され、前記金属板の背面に背面化学層は形成され、前記化学層及び前記背面化学層の厚さはそれぞれ０.０５〜１μｍである。前記背面塗料層は前記背面化学層の上に塗布形成され、厚さが３μｍ〜１０μｍである。前記防食下地は前記化学層の上に塗布形成され、厚さが３μｍ〜１０μｍである。前記正面塗料層は前記防食下地の上に塗布形成される白色ペイント層又は多色アルミニウム粉ペイント層であり、厚さが３μｍ〜３０μｍである。前記ＵＶインク層は、前記正面塗料層の上に印刷され、パターン化されたＵＶインクで形成され、複数個の突起と凹みを有し、厚さが１０μｍ〜３０μｍである。前記保護層は、前記ＵＶインク層の上に塗布形成され、面密度が一致し、厚さが均一で、厚さが３μｍ〜３０μｍであり、前記ＵＶインク層と対応する複数個の突起と凹みを有する。前記ＵＶインク層及び前記保護層はセラミック材料の表面と一致する外表面をそれぞれ有する。前記第１突起及び前記第２突起はそれぞれドット状の突起であり、且つ複数個の前記第１突起はランダムな分布をする。
【０００８】
本考案における第５の側面によれば、本考案は以下の技術案を採用する。
家電製品の筐体であり、前記筐体は上記のような多層複合カラー塗工印刷金属板を含む。
【０００９】
本考案における第６の側面によれば、本考案は以下の技術案を採用する。
基材を含む装飾材であり、前記装飾材は上記のような多層複合カラー塗工印刷金属板をさらに含み、前記多層複合カラー塗工印刷金属板は前記基材の表面の上に設けられる。
一実施例において、前記多層複合カラー塗工印刷金属板は前記基材の正面の上に少なくとも覆われる。
前記基材は、石膏ボードおよびアルミハニカムパネルを含むが、これらには限らない。
上記の金属板は亜鉛めっき鋼板、ステンレス鋼板、電気Ｚｎめっき鋼板、アルミニウム板及びアルミプラスチックシートを含むが、これらには限らない。
上記の化学層は金属板の正面に塗布された不動態化剤で形成され、上記の背面化学層は金属板の背面に塗布された不動態化剤で形成される。前記の不動態化剤は、クロムフリーの不動態化剤であることが好ましく、クロム元素およびその化合物を含まない。化学層及び背面化学層は金属板とペイント（例えば、防食下地、背面塗料層）との間の付着力を高めることを目的とされる。具体的には、前記の不動態化剤は、ポリウレタン樹脂、シラン化合物、フルオロジルコニウム酸及び純水を含む。そのうち、ポリウレタン樹脂の重量パーセントは１０〜２０ｗｔ％であり、シラン化合物の重量パーセントは１〜１０ｗｔ％であり、フルオロジルコニウム酸の重量パーセントは１〜１０ｗｔ％であり、残余が純水である。
重量パーセント含有量で、上記の正面塗料層の配合成分は以下の成分を含み：ポリエステル樹脂４８〜５２％、溶媒油１〜３％、ＤＢＥ１〜３％、湿潤分散剤０．３〜０．５％、チタン白粉３０〜３４％、プロピレングリコールモノメチルエーテルアセテート１〜３％、架橋樹脂８〜１０％、ポリエチレンワックス１〜３％、レベリング剤０．５〜１％、触媒０．５〜１％、機能性添加剤１〜１．５％。そのうち、前記機能性添加剤はアクリル変性ポリエステル、２−ブトキシエタノール、ジプロピレングリコールモノメチルエーテルの三者の組み合わせである。そのうち、質量パーセント含有量で、前記アクリル変性ポリエステルの質量パーセント含有量は６０〜８０％であり、２−ブトキシエタノールの質量パーセント含有量は１０〜２０％であり、ジプロピレングリコールモノメチルエーテルの質量パーセント含有量は１０〜２０％である。ＤＢＥは高沸点溶剤を二塩基酸エステルと混合することであり、二塩基酸エステル混合物であり、二価エステルとも言われる。
上記のＵＶインク層はＵＶインクで印刷形成される。重量部で、前記ＵＶインクの原料は、変性ウレタン樹脂３５〜４５と、ＵＶモノマー３５〜４５と、マット化粉７〜１０と、光開始剤５〜７と、補助剤１〜３と、を含む。そのうち、前記ＵＶモノマーはアクリル樹脂である。一実施例において、前記マット化粉はシリカである。一実施例において、前記光開始剤は１−ヒドロキシシクロヘキシルフェニルケトンである。一実施例において、前記補助剤はアクリルポリマーである。一実施例において、重量部で、前記ＵＶインクの原料は抗菌剤０.３〜０.５をさらに含む。好ましくは、前記抗菌剤はＢＢＩＴ（ｎ−ブチル−１、２−ベンズイソチアゾリン−３−オン）であり、それは変性ウレタン樹脂、ＵＶモノマー、マット化粉などの原料とよく併存し適応することができ、ＵＶインク層の本来の性能を影響しないことに基づいて、それによい抗菌性を有させる。
上記保護層の主な原料はポリウレタンである。
【００１０】
本考案は以上の技術案を採用して、従来技術と比べると少なくとも以下の利点がある。
複数個の突起を有するＵＶインク層を採用することで、次にそれの上に保護層を均一に塗布し、多層複合カラー塗工印刷金属板の表面に立体パターンを呈させる。木材の表面と類似する木目効果またはセラミックの表面と類似するテクスチャード効果を有するだけでなく、類似する凹凸触感も持っている。より現実的には、金属カラー塗工印刷板に高い硬度、良好な耐擦傷性及びよい曲げ性能を有させ、曲げ後は割れない。それは家電製品または装飾材に応用される際、セラミック筐体を採用する家電機器などの製品と比べて、また著しくに、家電機器などの製品の重量を軽減し、及び生産コストを低減させることができ、再利用できる特性はエコルの理念を目立つ。
【図面の簡単な説明】
【００１１】
本考案に係る実施例での技術案をより明確に説明するために、以下は、実施例の記述において必要な図面を用いて簡単に説明を行う。明らかに、以下の説明における図面は、本考案の単にいくつかの実施例を表し、当業者にとって、創造的な労働を出さないという前提で、これらの図面に基づいて他の図面を容易に得ることができる。
【図１】本考案に係る実施例による多層複合カラー塗工金属板の構造概略図である。
【考案を実施するための形態】
【００１２】
以下には、当業者が本考案の利点及び特徴をより容易に理解することができるように、本考案の好ましい実施形態について、添付の図面と組合せて詳細に説明する。
【００１３】
本明細書と特許請求の範囲に示されるように、「含む」、「包含する」という用語は、明確に標識されたステップと要素を含むことだけを意味するが、これらのステップと要素は排他的な羅列を構成せず、方法又は機器は他のステップと要素も含む可能性がある。本文で使用する用語「及び／または」は、一つまたは複数個の列記された関連する項目のあらゆる組み合わせを含む。
【００１４】
特殊な説明がないと、ある特徴は更なる特徴に「固定」され、「接続」されるといわれる場合、それは更なる特徴に直接に固定され、接続されることができ、更なる特徴に間接に固定され、接続されることもできると説明すべきである。また、本考案での使用する「上」、「下」、「左」、「右」などの説明は単に図面に本考案の各構成要素の相互位置関係について考える。
【００１５】
図１のように、多層複合カラー塗工印刷金属板は、金属板２を含み、内から外まで順に前記金属板２の正面の上に積層された化学層２２、防食下地３、正面塗料層４、ＵＶインク層５及び保護層６をさらに含んだ。この多層複合カラー塗工印刷金属板は金属板２の背面に塗布形成された背面化学層２１及び背面化学層２１の上に塗布形成された背面塗料層１をさらに含んだ。好ましくは、前記多層複合カラー塗工印刷金属板は順に積層された背面塗料層１、背面化学層２１、金属板２、化学層２２、防食下地３、正面塗料層４、ＵＶインク層５及び保護層６を密着積層して形成された８層構成であった。そのうち、ＵＶインク層５は複数個の第１突起５０を有し、保護層６はＵＶインク層５の上に均一に塗布形成されたことにより、これに対応して、保護層６も複数個の第２突起６０を形成し、ＵＶインク層５の複数個の第１突起５０と保護層６の複数個の第２突起６０は互いに対応しておいた。ＵＶインク層５の複数個の第１突起５０、保護層６の複数個の第２突起６０は均一に分布する又はランダムな分布をした。
【００１６】
金属板２は亜鉛めっき鋼板、ステンレス鋼板、電気Ｚｎめっき鋼板、アルミニウム板又はアルミプラスチックシートであった。
【００１７】
化学層２２は金属板２の正面に塗布された不動態化剤で形成され、上記の背面化学層２１は金属板の背面に塗布された不動態化剤で形成され、前記の不動態化剤は、クロムフリーの不動態化剤であることが好ましく、クロム元素およびその化合物を含まなかった。さらには、前記の不動態化剤は、ポリウレタン樹脂、シラン化合物、フルオロジルコニウム酸及び純水を含んだ。そのうち、ポリウレタン樹脂の重量パーセントは１０〜２０ｗｔ％であり、シラン化合物の重量パーセントは１〜１０ｗｔ％であり、フルオロジルコニウム酸の重量パーセントは１〜１０ｗｔ％であり、残余が純水であった。
【００１８】
重量パーセント含有量で、正面塗料層４の配合成分は以下の成分を含み：ポリエステル樹脂４８〜５２％、溶媒油１〜３％、ＤＢＥ１〜３％、湿潤分散剤０．３〜０．５％、チタン白粉３０〜３４％、プロピレングリコールモノメチルエーテルアセテート１〜３％、架橋樹脂８〜１０％、ポリエチレンワックス１〜３％、レベリング剤０．５〜１％、触媒０．５〜１％、機能性添加剤１〜１．５％。そのうち、前記機能性添加剤はアクリル変性ポリエステル、２−ブトキシエタノール、ジプロピレングリコールモノメチルエーテルの三者の組み合わせであった。そのうち、質量パーセント含有量で、前記アクリル変性ポリエステルの質量パーセント含有量は６０〜８０％であり、２−ブトキシエタノールの質量パーセント含有量は１０〜２０％であり、ジプロピレングリコールモノメチルエーテルの質量パーセント含有量は１０〜２０％であった。ＤＢＥは高沸点溶剤を二塩基酸エステルと混合することであり、二塩基酸エステル混合物であり、二価エステルとも言われた。
【００１９】
ＵＶインク層５はＵＶインクで印刷形成された。重量部で、前記ＵＶインクの原料は、変性ウレタン樹脂３５〜４５と、ＵＶモノマー３５〜４５と、マット化粉７〜１０と、光開始剤５〜７と、補助剤１〜３と、を含んだ。そのうち、前記ＵＶモノマーはアクリル樹脂であった。一実施例において、前記マット化粉はシリカであった。一実施例において、前記光開始剤は１−ヒドロキシシクロヘキシルフェニルケトンであった。一実施例において、前記補助剤はアクリルポリマーであった。一実施例において、重量部で、前記ＵＶインクの原料は抗菌剤０.３〜０.５をさらに含んだ。好ましくは、前記抗菌剤はＢＢＩＴ（ｎ−ブチル−１、２−ベンズイソチアゾリン−３−オン）であり、それは変性ウレタン樹脂、ＵＶモノマー、マット化粉などの原料とよく併存し適応することができ、ＵＶインク層の本来の性能を影響しないことに基づいて、それによい抗菌性を有させた。
【００２０】
保護層６の主な原料はポリウレタンであった。
【００２１】
本考案に係る一応用例に、第１突起５０は筋状の突起であり、且つ複数個の第１突起５０はランダムな分布をした。ＵＶインク層５及び保護層６は木材の表面と一致する外表面をそれぞれ有した。第１突起５０、第２突起６０は木目と一致する形状を有することにより、多層複合カラー塗工印刷金属板に木材の木目と類似する意匠効果を呈した。表面は、木材の木目と類似する筋状の突起を有することにより凹凸しており、木材の表面と一致する凹凸触感を生成した。
【００２２】
本考案に係る他の一応用例に、第１突起５０はドット状の突起であり、且つ複数個の第１突起５０はランダムな分布をした。ＵＶインク層５及び保護層６はセラミック材料の表面と一致する外表面をそれぞれ有することにより、多層複合カラー塗工印刷金属板にセラミック材料と一致する意匠効果を呈し、表面は粗面であり、セラミック材料の表面と一致する凹凸触感を生成した。
【００２３】
金属板２は具体的に亜鉛めっき鋼板、ステンレス鋼板、電気Ｚｎめっき鋼板、アルミニウム板又はアルミプラスチックシートであり、厚さが０.２ｍｍ〜３.０ｍｍであった。背面化学層２１及び化学層２２はそれぞれ金属板２の背面及び正面に塗布形成され、厚さはそれぞれ０.０５μｍ〜１μｍ、０.０５μｍ〜１μｍであった。背面塗料層１は金属板２の背面化学層２１の上に塗布形成され、厚さが３μｍ〜１０μｍであった。防食下地３は金属板２の化学層２２の上に塗布形成され、厚さが３μｍ〜１０μｍであった。正面塗料層４は防食下地３の上に塗布形成され、具体的に白色ペイント層又は多色アルミニウム粉ペイント層であり、厚さが１０μｍ〜３０μｍであった。ＵＶインク層５は、正面塗料層４の上に印刷され、パターン化されたＵＶインクで形成された。その厚さは不均一であり、複数個の突起と凹みを有し、厚さが１０μｍ〜３０μｍであった。保護層６はＵＶインク層５の上に塗布形成され、且つ塗布が均一で、面密度が一致し、厚さが均一で、厚さが３μｍ〜３０μｍであり、ＵＶインク層５と一致する外表面モフォロジーを有し、即ち対応している複数個の突起と凹みを有した。
【００２４】
上記金属カラー塗工印刷板の製造方法は以下のとおりである。亜鉛めっき鋼板、ステンレス鋼板、電気Ｚｎめっき鋼板、アルミニウム板又はアルミプラスチックシートの正面及び背面にクロムフリーの不動態化剤をそれぞれ塗布して化学層２２及び背面化学層２１を形成し、次にそれらの上に防食プライマ及び背面塗料をそれぞれ塗布して、防食下地３及び背面塗料層１を硬化形成した。防食下地３の上に白色ペイント層又は多色アルミニウム粉ペイントを塗布して、白色または多色の正面塗料層４を硬化形成した。所望のパターンに従って設計し、正面塗料層４の上にＵＶインクをデジタル印刷することにより、凹凸起伏のＵＶインク層５を硬化形成した。ＵＶインク層５の上にワニスを均一に塗布し、透明な保護層６を硬化形成し、ＵＶインク層５と対応する凹凸起伏状の外表面を呈した。
【００２５】
家電製品の筐体であり、筐体は上記の装飾に用いられ、外層材料である多層複合カラー塗工印刷金属板を含んだ。筐体が上記の多層複合カラー塗工印刷金属板、装飾ための外層材料を含んだ。重いセラミック筐体を置換でき、あるいは、より現実的な木材の木目効果を生成するが、木材の腐蝕に弱くなどの欠点を避けるとともに、環境にやさしく、リサイクル可能で、再利用などの特徴があった。
【００２６】
装飾材であり、この装飾材は基材及び上記の多層複合カラー塗工印刷金属板を含んだ。基材は石膏ボード又はハニカムパネルなどであってもよく、カラー塗工印刷金属板は基材の表面を少なくとも覆った。重いセラミック筐体を置換でき、あるいは、より現実的な木材の木目効果を生成するが、木材の腐蝕に弱くなどの欠点を避けるとともに、環境にやさしく、リサイクル可能で、再利用などの特徴があった。
【００２７】
実施例１
以下の原料を採用して形成されたＵＶインクであった。
変性ウレタン樹脂：分子量１３００〜１９００であった。
ＵＶモノマー：アクリル樹脂、具体的に、１、６−ヘキサンジオールジアクリレート＋ポリエチレングリコールアクリレートであった。
マット化粉：シリカであった。
光開始剤：１−ヒドロキシシクロヘキシルフェニルケトンであった。
補助剤：具体的にアクリルポリマーであり、レベリング剤、湿潤剤及び消泡剤を含むこととして機能した。
抗菌剤：ＢＢＩＴであった。
ＵＶインクの調製方法は、常温で実施例１での各成分を割合に従って混合し、次に撹拌機で均一に撹拌することであった。各成分の割合を具体的に表１に示した。
本実施例に係る多層複合カラー塗工印刷金属板の製造方法は以下のとおりである。金属板２は亜鉛めっき鋼板、ステンレス鋼板、電気Ｚｎめっき鋼板を選択し、上記鋼板の正面及び背面にクロムフリーの不動態化剤をそれぞれ塗布して化学層２２及び背面化学層２１を形成し、次にそれらの上に防食プライマ及び背面塗料をそれぞれ塗布し、防食下地３及び背面塗料層を硬化形成した。防食下地３の上にアルミニウム粉ペイントを塗布し、白色の正面塗料層４を硬化形成した。所望のパターンに従って設計し、正面塗料層４の上に上記ＵＶインクをデジタル印刷することにより、ＵＶインク層５を硬化形成した。ＵＶインク層５の上にワニスを均一に塗布し、透明な保護層６を硬化形成した。
【００２８】
実施例２
本実施例は構造が実施例１と同じな多層複合カラー塗工金属板を提供し、そのうち、インク層に用いられたＵＶインクの原料及び用量を表１に示した。
【００２９】
実施例３
本実施例は構造が実施例１と同じな多層複合カラー塗工金属板を提供し、そのうち、インク層に用いられたＵＶインクの原料及び用量を表１に示した。
【００３０】
比較例１
本比較例は構造が実施例１と同じな多層複合カラー塗工金属板を提供し、そのうち、インク層に用いられたＵＶインクの原料及び用量を表１に示した。本比較例にポリウレタン樹脂の添加量は少なく、他は実施例１と同じであった。
【００３１】
比較例２
本比較例は構造が実施例１と同じな多層複合カラー塗工金属板を提供し、そのうち、インク層に用いられたＵＶインクの原料及び用量を表１に示した。本比較例にシリカを添加しなく、他は実施例１と同じであった。
【００３２】
下表１は、実施例１〜３及び比較例１〜２に係るＵＶインク層のＵＶインクの原料割合である。
【００３３】
【表１】
0003233856.tif 000003
【００３４】
実施例１〜３及び比較例１〜２に係るカラー塗工印刷金属板の特性を測定した結果を表２に示した。
【００３５】
【表２】
0003233856.tif 000004
【００３６】
表２から、比較例１にポリウレタン樹脂の添加量は少ないため、カラー塗工印刷金属板の表面硬度、耐酸アルカリ性などの表面耐汚染性は顕著に低下した。
比較例２にシリカを添加しないため、同様にカラー塗工印刷金属板の表面硬度、耐酸アルカリ性などの表面耐汚染性は低下した。本考案に係る実施例１〜３でのカラー塗工印刷金属板はポリウレタン樹脂とシリカなどの相乗により、表面硬度を著しく増強し、同時に良好な曲げ性能及び耐汚染性を示し、加工に役立ち、且つ優れた抗菌防カビ性を有した。
【００３７】
本考案の技術的解決策をより明確に説明するために、実施形態を説明するのに用いる添付の図面を以下に簡単に紹介する。明らかに、以下に記載される図面は本考案の実施形態の一部を示しているに過ぎず、当業者は創造的な作業なしに添付の図面に従って他の図面を得ることができる。
【００３８】
本考案は２０１９年４月２６日に提出された申請番号がＣＮ２０１９２０５９０３９２Ｘ及びＣＮ２０１９１０３４３２０９０の中国特許出願の優先権を要求し、その出願の内容全体は参照により本明細書に組み込まれる。
【符号の説明】
【００３９】
１  背面塗料層
２  金属板
２１  背面化学層
２２  化学層
３  防食下地
４  正面塗料層
５  ＵＶインク層
５０  第１突起
６  保護層
６０  第２突起
【図１】
0003233856.tif 000005
【手続補正書】
【提出日】令和2年7月16日(2020.7.16)
【手続補正１】
【補正対象書類名】実用新案登録請求の範囲
【補正対象項目名】全文
【補正方法】変更
【補正の内容】
【実用新案登録請求の範囲】
【請求項１】
金属板を含む多層複合カラー塗工印刷金属板であり、前記金属板の正面は化学層を有して、
前記多層複合カラー塗工印刷金属板は前記化学層の上に形成されるＵＶインク層及び前記ＵＶインク層の上に形成される保護層をさらに含み、
前記ＵＶインク層は複数個の第１突起を有し、
前記保護層は前記ＵＶインク層の上に均一に塗布されたことにより、前記保護層に複数個の第２突起が形成され、
前記ＵＶインク層の前記複数個の第１突起と前記保護層の前記複数個の第２突起は互いに対応していることを特徴とする多層複合カラー塗工印刷金属板。
【請求項２】
前記多層複合カラー塗工印刷金属板は防食下地及び正面塗料層をさらに含み、前記防食下地は前記化学層の上に形成され、前記正面塗料層は前記防食下地の上に形成され、前記ＵＶインク層は前記正面塗料層の上に形成されることを特徴とする請求項１に記載の多層複合カラー塗工印刷金属板。
【請求項３】
前記ＵＶインク層は前記正面塗料層の上に印刷されることを特徴とする請求項２に記載の多層複合カラー塗工印刷金属板。
【請求項４】
前記ＵＶインク層は、前記正面塗料層の上に印刷され、パターン化されたＵＶインクで形成され、複数個の突起と凹みを有することを特徴とする請求項３に記載の多層複合カラー塗工印刷金属板。
【請求項５】
前記保護層は、前記ＵＶインク層の上に塗布形成され、面密度が一致し、厚さが均一で、前記ＵＶインク層と対応する複数個の突起と凹みを有することを特徴とする請求項４に記載の多層複合カラー塗工印刷金属板。
【請求項６】
前記正面塗料層は白色ペイント層又は多色アルミニウム粉ペイント層であることを特徴とする請求項１に記載の多層複合カラー塗工印刷金属板。
【請求項７】
前記ＵＶインク層の前記複数個の第１突起は均一に分布する又はランダムな分布をすることを特徴とする請求項１又は２に記載の多層複合カラー塗工印刷金属板。
【請求項８】
前記第１突起は筋状の突起であることを特徴とする請求項１又は２に記載の多層複合カラー塗工印刷金属板。
【請求項９】
前記ＵＶインク層及び前記保護層は木材の表面と一致する外表面をそれぞれ有し、前記第１突起は木目と一致する形状を有することを特徴とする請求項８に記載の多層複合カラー塗工印刷金属板。
【請求項１０】
前記第１突起はドット状の突起であることを特徴とする請求項１又は２に記載の多層複合カラー塗工印刷金属板。
【請求項１１】
前記ＵＶインク層及び前記保護層はセラミック材料の表面と一致する外表面をそれぞれ有することを特徴とする請求項１０に記載の多層複合カラー塗工印刷金属板。
【請求項１２】
前記保護層は透明な塗料層であることを特徴とする請求項１又は２に記載の多層複合カラー塗工印刷金属板。
【請求項１３】
前記金属板の背面は背面化学層を有することを特徴とする請求項１又は２に記載の多層複合カラー塗工印刷金属板。
【請求項１４】
前記多層複合カラー塗工印刷金属板は前記背面化学層に塗布形成される背面塗料層をさらに含むことを特徴とする請求項１３に記載の多層複合カラー塗工印刷金属板。
【請求項１５】
前記カラー塗工金属板は背面塗料層、背面化学層、金属板、化学層、防食下地、正面塗料層、ＵＶインク層及び保護層を順に積層して形成され、
前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍであり、
前記金属板の正面に化学層は形成され、前記金属板の背面に背面化学層は形成され、前記化学層及び前記背面化学層の厚さはそれぞれ０.０５〜１μｍであり、
前記背面塗料層は前記背面化学層の上に塗布形成され、厚さが３μｍ〜１０μｍであり、
前記防食下地は前記化学層の上に塗布形成され、厚さが３μｍ〜１０μｍであり、
前記正面塗料層は前記防食下地の上に塗布形成される白色ペイント層又は多色アルミニウム粉ペイント層であり、厚さが３μｍ〜３０μｍであり、
前記ＵＶインク層は、前記正面塗料層の上に印刷され、パターン化されたＵＶインクで形成され、複数個の突起と凹みを有し、厚さが１０μｍ〜３０μｍであり、
前記保護層は、前記ＵＶインク層の上に塗布形成され、面密度が一致し、厚さが均一で、厚さが３μｍ〜３０μｍであり、前記ＵＶインク層と対応する複数個の突起と凹みを有し、
前記ＵＶインク層及び前記保護層は木材の表面と一致する外表面をそれぞれ有し、前記第１突起及び前記第２突起はそれぞれ形状が木目と一致する筋状の突起であり、且つ複数個の前記第１突起はランダムな分布をすることを特徴とする多層複合カラー塗工印刷金属板。
【請求項１６】
前記カラー塗工金属板は背面塗料層、背面化学層、金属板、化学層、防食下地、正面塗料層、ＵＶインク層及び保護層を順に積層して形成され、
前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍであり、
前記金属板の正面に化学層は形成され、前記金属板の背面に背面化学層は形成され、前記化学層及び前記背面化学層の厚さはそれぞれ０.０５〜１μｍであり、
前記背面塗料層は前記背面化学層の上に塗布形成され、厚さが３μｍ〜１０μｍであり、
前記防食下地は前記化学層の上に塗布形成され、厚さが３μｍ〜１０μｍであり、
前記正面塗料層は前記防食下地の上に塗布形成される白色ペイント層又は多色アルミニウム粉ペイント層であり、厚さが３μｍ〜３０μｍであり、
前記ＵＶインク層は、前記正面塗料層の上に印刷され、パターン化されたＵＶインクで形成され、複数個の突起と凹みを有し、厚さが１０μｍ〜３０μｍであり、
前記保護層は、前記ＵＶインク層の上に塗布形成され、面密度が一致し、厚さが均一で、厚さが３μｍ〜３０μｍであり、前記ＵＶインク層と対応する複数個の突起と凹みを有し、
前記ＵＶインク層及び前記保護層はセラミック材料の表面と一致する外表面をそれぞれ有し、前記第１突起及び前記第２突起はそれぞれドット状の突起であり、且つ複数個の前記第１突起はランダムな分布をすることを特徴とする多層複合カラー塗工印刷金属板。
【請求項１７】
金属板を含む多層複合カラー塗工印刷金属板であって、
前記多層複合カラー塗工印刷金属板は内から外まで順に前記金属板の正面の上に積層される防食下地、正面塗料層、ＵＶインク層及び保護層をさらに含み、
前記ＵＶインク層は複数個の第１突起を有し、
前記保護層は前記ＵＶインク層に均一に塗布形成されたことにより、前記保護層に複数個の第２突起を形成しており、
前記ＵＶインク層の前記複数個の第１突起と前記保護層の前記複数個の第２突起は互いに対応していることを特徴とする多層複合カラー塗工印刷金属板。
【請求項１８】
前記ＵＶインク層の前記複数個の第１突起は均一に分布する又はランダムな分布をすることを特徴とする請求項１７に記載の多層複合カラー塗工印刷金属板。
【請求項１９】
前記第１突起は筋状の突起であることを特徴とする請求項１７に記載の多層複合カラー塗工印刷金属板。
【請求項２０】
前記ＵＶインク層及び前記保護層は木材の表面と一致する外表面をそれぞれ有し、前記第１突起は木目と一致する形状を有することを特徴とする請求項１９に記載の多層複合カラー塗工印刷金属板。
【請求項２１】
前記第１突起はドット状の突起であることを特徴とする請求項１７に記載の多層複合カラー塗工印刷金属板。
【請求項２２】
前記ＵＶインク層及び前記保護層はセラミック材料の表面と一致する外表面をそれぞれ有することを特徴とする請求項２１に記載の多層複合カラー塗工印刷金属板。
【請求項２３】
前記金属板の正面に化学層は形成され、前記防食下地は前記化学層の上に形成されることを特徴とする請求項１７に記載の多層複合カラー塗工印刷金属板。
【請求項２４】
前記ＵＶインク層は前記正面塗料層の上に印刷されることを特徴とする請求項１７に記載の多層複合カラー塗工印刷金属板。
【請求項２５】
前記ＵＶインク層は、前記正面塗料層の上に印刷され、パターン化されたＵＶインクで形成され、複数個の突起と凹みを有することを特徴とする請求項２４に記載の多層複合カラー塗工印刷金属板。
【請求項２６】
前記保護層は、前記ＵＶインク層の上に塗布形成され、面密度が一致し、厚さが均一で、前記ＵＶインク層と対応する複数個の突起と凹みを有することを特徴とする請求項２５に記載の多層複合カラー塗工印刷金属板。
【請求項２７】
前記金属板の背面に背面化学層は形成されることを特徴とする請求項１７に記載の多層複合カラー塗工印刷金属板。
【請求項２８】
前記多層複合カラー塗工印刷金属板は前記背面化学層の上に塗布形成される背面塗料層をさらに含むことを特徴とする請求項２７に記載の多層複合カラー塗工印刷金属板。
【請求項２９】
前記正面塗料層は白色ペイント層又は多色アルミニウム粉ペイント層であることを特徴とする請求項１７に記載の多層複合カラー塗工印刷金属板。
【請求項３０】
前記保護層は透明な塗料層であることを特徴とする請求項１７に記載の多層複合カラー塗工印刷金属板。
【請求項３１】
家電製品の筐体であって、前記筐体は請求項１〜３０のいずれか１項に記載の多層複合カラー塗工印刷金属板を含むことを特徴とする家電製品の筐体。
【請求項３２】
基材を含む装飾材であって、前記装飾材は請求項１〜３０のいずれか１項に記載の多層複合カラー塗工印刷金属板を含み、前記多層複合カラー塗工印刷金属板は前記基材の表面の上に設けられることを特徴とする装飾材。
【手続補正書】
【提出日】令和3年5月19日(2021.5.19)
【手続補正１】
【補正対象書類名】実用新案登録請求の範囲
【補正対象項目名】全文
【補正方法】変更
【補正の内容】
【実用新案登録請求の範囲】
【請求項１】
金属板を含む多層複合カラー塗工印刷金属板であり、前記金属板の正面は化学層を有して、
前記多層複合カラー塗工印刷金属板は前記化学層の上に形成されるＵＶインク層及び前記ＵＶインク層の上に形成される保護層をさらに含み、
前記ＵＶインク層は複数個の第１突起を有し、
前記保護層は前記ＵＶインク層の上に均一に塗布されたことにより、前記保護層に複数個の第２突起が形成され、
前記ＵＶインク層の前記複数個の第１突起と前記保護層の前記複数個の第２突起は互いに対応していることを特徴とする多層複合カラー塗工印刷金属板。
【請求項２】
前記多層複合カラー塗工印刷金属板は防食下地及び正面塗料層をさらに含み、前記防食下地は前記化学層の上に形成され、前記正面塗料層は前記防食下地の上に形成され、前記ＵＶインク層は前記正面塗料層の上に形成されることを特徴とする請求項１に記載の多層複合カラー塗工印刷金属板。
【請求項３】
前記ＵＶインク層は前記正面塗料層の上に印刷されることを特徴とする請求項２に記載の多層複合カラー塗工印刷金属板。
【請求項４】
前記ＵＶインク層は、前記正面塗料層の上に印刷され、パターン化されたＵＶインクで形成され、複数個の突起と凹みを有することを特徴とする請求項３に記載の多層複合カラー塗工印刷金属板。
【請求項５】
前記保護層は、前記ＵＶインク層の上に塗布形成され、面密度が一致し、厚さが均一で、前記ＵＶインク層と対応する複数個の突起と凹みを有することを特徴とする請求項４に記載の多層複合カラー塗工印刷金属板。
【請求項６】
前記正面塗料層は白色ペイント層又は多色アルミニウム粉ペイント層であることを特徴とする請求項２に記載の多層複合カラー塗工印刷金属板。
【請求項７】
前記ＵＶインク層の前記複数個の第１突起は均一に分布する又はランダムな分布をすることを特徴とする請求項１又は２に記載の多層複合カラー塗工印刷金属板。
【請求項８】
前記第１突起は筋状の突起であることを特徴とする請求項１又は２に記載の多層複合カラー塗工印刷金属板。
【請求項９】
前記ＵＶインク層及び前記保護層は木材の表面と一致する外表面をそれぞれ有し、前記第１突起は木目と一致する形状を有することを特徴とする請求項８に記載の多層複合カラー塗工印刷金属板。
【請求項１０】
前記第１突起はドット状の突起であることを特徴とする請求項１又は２に記載の多層複合カラー塗工印刷金属板。
【請求項１１】
前記ＵＶインク層及び前記保護層はセラミック材料の表面と一致する外表面をそれぞれ有することを特徴とする請求項１０に記載の多層複合カラー塗工印刷金属板。
【請求項１２】
前記保護層は透明な塗料層であることを特徴とする請求項１又は２に記載の多層複合カラー塗工印刷金属板。
【請求項１３】
前記金属板の背面は背面化学層を有することを特徴とする請求項１又は２に記載の多層複合カラー塗工印刷金属板。
【請求項１４】
前記多層複合カラー塗工印刷金属板は前記背面化学層に塗布形成される背面塗料層をさらに含むことを特徴とする請求項１３に記載の多層複合カラー塗工印刷金属板。
【請求項１５】
前記多層複合カラー塗工印刷金属板は背面塗料層、背面化学層、金属板、化学層、防食下地、正面塗料層、ＵＶインク層及び保護層を順に積層して形成され、
前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍであり、
前記金属板の正面に化学層は形成され、前記金属板の背面に背面化学層は形成され、前記化学層及び前記背面化学層の厚さはそれぞれ０.０５〜１μｍであり、
前記背面塗料層は前記背面化学層の上に塗布形成され、厚さが３μｍ〜１０μｍであり、
前記防食下地は前記化学層の上に塗布形成され、厚さが３μｍ〜１０μｍであり、
前記正面塗料層は前記防食下地の上に塗布形成される白色ペイント層又は多色アルミニウム粉ペイント層であり、厚さが３μｍ〜３０μｍであり、
前記ＵＶインク層は、前記正面塗料層の上に印刷され、パターン化されたＵＶインクで形成され、複数個の突起と凹みを有し、厚さが１０μｍ〜３０μｍであり、
前記保護層は、前記ＵＶインク層の上に塗布形成され、面密度が一致し、厚さが均一で、厚さが３μｍ〜３０μｍであり、前記ＵＶインク層と対応する複数個の突起と凹みを有し、
前記ＵＶインク層及び前記保護層は木材の表面と一致する外表面をそれぞれ有し、前記第１突起及び前記第２突起はそれぞれ形状が木目と一致する筋状の突起であり、且つ複数個の前記第１突起はランダムな分布をすることを特徴とする請求項１に記載の多層複合カラー塗工印刷金属板。
【請求項１６】
前記多層複合カラー塗工印刷金属板は背面塗料層、背面化学層、金属板、化学層、防食下地、正面塗料層、ＵＶインク層及び保護層を順に積層して形成され、
前記金属板は亜鉛めっき鋼板、ステンレス鋼板、電気Ｚｎめっき鋼板、アルミニウム板又はアルミプラスチックシートであり、厚さが０.２ｍｍ〜３.０ｍｍであり、
前記金属板の正面に化学層は形成され、前記金属板の背面に背面化学層は形成され、前記化学層及び前記背面化学層の厚さはそれぞれ０.０５〜１μｍであり、
前記背面塗料層は前記背面化学層の上に塗布形成され、厚さが３μｍ〜１０μｍであり、
前記防食下地は前記化学層の上に塗布形成され、厚さが３μｍ〜１０μｍであり、
前記正面塗料層は前記防食下地の上に塗布形成される白色ペイント層又は多色アルミニウム粉ペイント層であり、厚さが３μｍ〜３０μｍであり、
前記ＵＶインク層は、前記正面塗料層の上に印刷され、パターン化されたＵＶインクで形成され、複数個の突起と凹みを有し、厚さが１０μｍ〜３０μｍであり、
前記保護層は、前記ＵＶインク層の上に塗布形成され、面密度が一致し、厚さが均一で、厚さが３μｍ〜３０μｍであり、前記ＵＶインク層と対応する複数個の突起と凹みを有し、
前記ＵＶインク層及び前記保護層はセラミック材料の表面と一致する外表面をそれぞれ有し、前記第１突起及び前記第２突起はそれぞれドット状の突起であり、且つ複数個の前記第１突起はランダムな分布をすることを特徴とする請求項１に記載の多層複合カラー塗工印刷金属板。
【請求項１７】
金属板を含む多層複合カラー塗工印刷金属板であって、
前記多層複合カラー塗工印刷金属板は内から外まで順に前記金属板の正面の上に積層される防食下地、正面塗料層、ＵＶインク層及び保護層をさらに含み、
前記ＵＶインク層は複数個の第１突起を有し、
前記保護層は前記ＵＶインク層に均一に塗布形成されたことにより、前記保護層に複数個の第２突起を形成しており、
前記ＵＶインク層の前記複数個の第１突起と前記保護層の前記複数個の第２突起は互いに対応していることを特徴とする多層複合カラー塗工印刷金属板。
【請求項１８】
前記ＵＶインク層の前記複数個の第１突起は均一に分布する又はランダムな分布をすることを特徴とする請求項１７に記載の多層複合カラー塗工印刷金属板。
【請求項１９】
前記第１突起は筋状の突起であることを特徴とする請求項１７に記載の多層複合カラー塗工印刷金属板。
【請求項２０】
前記ＵＶインク層及び前記保護層は木材の表面と一致する外表面をそれぞれ有し、前記第１突起は木目と一致する形状を有することを特徴とする請求項１９に記載の多層複合カラー塗工印刷金属板。
【請求項２１】
前記第１突起はドット状の突起であることを特徴とする請求項１７に記載の多層複合カラー塗工印刷金属板。
【請求項２２】
前記ＵＶインク層及び前記保護層はセラミック材料の表面と一致する外表面をそれぞれ有することを特徴とする請求項２１に記載の多層複合カラー塗工印刷金属板。
【請求項２３】
前記金属板の正面に化学層は形成され、前記防食下地は前記化学層の上に形成されることを特徴とする請求項１７に記載の多層複合カラー塗工印刷金属板。
【請求項２４】
前記ＵＶインク層は前記正面塗料層の上に印刷されることを特徴とする請求項１７に記載の多層複合カラー塗工印刷金属板。
【請求項２５】
前記ＵＶインク層は、前記正面塗料層の上に印刷され、パターン化されたＵＶインクで形成され、複数個の突起と凹みを有することを特徴とする請求項２４に記載の多層複合カラー塗工印刷金属板。
【請求項２６】
前記保護層は、前記ＵＶインク層の上に塗布形成され、面密度が一致し、厚さが均一で、前記ＵＶインク層と対応する複数個の突起と凹みを有することを特徴とする請求項２５に記載の多層複合カラー塗工印刷金属板。
【請求項２７】
前記金属板の背面に背面化学層は形成されることを特徴とする請求項１７に記載の多層複合カラー塗工印刷金属板。
【請求項２８】
前記多層複合カラー塗工印刷金属板は前記背面化学層の上に塗布形成される背面塗料層をさらに含むことを特徴とする請求項２７に記載の多層複合カラー塗工印刷金属板。
【請求項２９】
前記正面塗料層は白色ペイント層又は多色アルミニウム粉ペイント層であることを特徴とする請求項１７に記載の多層複合カラー塗工印刷金属板。
【請求項３０】
前記保護層は透明な塗料層であることを特徴とする請求項１７に記載の多層複合カラー塗工印刷金属板。
【請求項３１】
家電製品の筐体であって、前記筐体は請求項１〜３０のいずれか１項に記載の多層複合カラー塗工印刷金属板を含むことを特徴とする家電製品の筐体。
【請求項３２】
基材を含む装飾材であって、前記装飾材は請求項１〜３０のいずれか１項に記載の多層複合カラー塗工印刷金属板を含み、前記多層複合カラー塗工印刷金属板は前記基材の表面の上に設けられることを特徴とする装飾材。